СПОСОБ НАНЕСЕНИЯ ЗАЩИТНОЙ ЭМАЛИ НА ВНУТРЕННЮЮ ПОВЕРХНОСТЬ ТРУБЫ И СПОСОБ КОНТРОЛЯ КАЧЕСТВА ПОКРЫТИЯ

1. Способ нанесения защитной эмали на внутреннюю поверхность трубы, включающий предварительную очистку поверхности, нанесение эмали и сушку, отличающийся тем, что сначала трубу прогревают и сушат путем продувки через нее воздуха температурой t=+20÷80°С, затем производят очистку внутренней поверхности абразивоструйным методом до устранения загрязнений и получения шероховатости не менее Rz35, после этого удаляют пыль продувкой воздухом и затем наносят не менее 2-х слоев эмали, причем каждый слой выполняют толщиной мокрого слоя 90-180 мкм, а сушат каждый слой эмали путем продувки со скоростью 2-8 м/с через трубу воздуха температурой t=+20-25°C в течение не менее 3-х ч, при этом интервал между нанесением слоев должен составлять не более 24 ч.
2. Способ контроля качества защитного покрытия на внутренней поверхности трубы, заключающийся в деформировании образца и определения прочности сцепления покрытия, отличающийся тем, что из трубы с нанесенным на нее покрытием в виде защитной эмали после полимеризации вырезают кольцевой образец длиной равной 0,5-1,5 диаметра трубы, который подвергают сплющиванию в радиальном направлении на величину 3,8-15% от внутреннего диаметра трубы, а о качестве покрытия судят по фиксации целостности покрытия.